СПОСОБ ПОЛУЧЕНИЯ ГРАДИЕНТНОГО КОМПОЗИЦИОННОГО ПОКРЫТИЯ И КОМПОЗИЦИОННОГО ПОРОШКА НА ОСНОВЕ АЛЮМИНИЯ С НИТРИДОМ КРЕМНИЯ ДЛЯ ЕГО НАПЫЛЕНИЯ

1. Способ получения градиентного композиционного покрытия и композиционного порошка для его напыления на основе алюминия, упрочненного керамическими включениями и сложным соединением SiAlON для формирования износостойких покрытий, толщиной 0,1-0,6 мм включающий смешение порошковых компонентов, напыление переходного слоя, отличающийся тем, что напыление композиционных порошков различного состава осуществляется послойно на неподготовленную подложку методом сверхзвукового «холодного» газодинамического напыления при скоростях 500-1200 м/сек, при этом толщина адгезионного слоя с содержанием упрочняющей фазы SiAlON 5% составляет 40-100 мкм, что обеспечивает пористость покрытий ниже 1%
2. Способ получения градиентного покрытия и композиционного порошка для его напыления на основе алюминия по п. 1, отличающийся тем, что композиционный порошок объемно упрочнен соединением типа SiAlON в количестве 5-8%, которое формируется в процессе механосинтеза, производимого при скоростях 1200-1400 об/мин.
3
4
3. Способ получения градиентного покрытия и композиционного порошка для его напыления на основе алюминия по п. 1, отличающийся тем, что в качестве керамического тонкодисперсного наполнителя используют плазмохимический порошок SiN с соотношением линейных измерений частицы 1:20.
3
4
3
4
4. Способ получения градиентного покрытия и композиционного порошка для его напыления на основе алюминия по п. 1, отличающийся тем, что порошок алюминия фракцией (80-130 мкм) и порошок SiN фракцией (<20 мкм) смешиваются в соотношении Al: SiN=1:(0,86-1,63).
5. Способ получения градиентного покрытия и композиционного порошка для его напыления на основе алюминия по п. 1, отличающийся тем, что напыление его на стальную подложку обеспечивает формирование покрытия с твердостью до 7 ГПа и адгезией 60 МПа.